ОПТИЧЕСКОЕ ВОЛОКНО

1. Оптическое волокно содержит сердцевину; внутреннюю оболочку, окружающую сердцевину, причем внутренняя оболочка имеет показатель преломления меньше, чем показатель преломления сердцевины; и наружную оболочку, окружающую внутреннюю оболочку, причем внешняя оболочка имеет показатель преломления меньше, чем показатель преломления сердцевины и больше показателя преломления внутренней оболочки, при этом отношение радиуса каустики к MAC-значению с радиусом изгиба 10 мм при длине волны 1625 нм составляет 2,70 мкм или более.
2. Оптическое волокно по п.1, имеющее диаметр модового поля 8,2 мкм или более и 9,9 мкм или менее при длине волны 1310 нм.
dep
3. Оптическое волокно по п.1 или 2, в котором внешний радиус b внутренней оболочки составляет 15,5 мкм или более и 22,5 мкм или менее, значение Δ, полученное путем вычитания максимальной разницы относительного показателя преломления наружной оболочки из средней разницы относительного показателя преломления внутренней оболочки, составляет -0,11% или более, -0,03% или менее, и MAC-значение составляет 6,26 или более и 7,56 или менее.
dep
4. Оптическое волокно по п.1 или 2, в котором внешний радиус b внутренней оболочки составляет 18,0 мкм или более и 22,0 мкм или менее, значение Δ, полученное путем вычитания максимальной разницы относительного показателя преломления наружной оболочки из средней разницы относительного показателя преломления внутренней оболочки, составляет -0,09% или более, -0,04% или менее, и MAC-значение составляет 6,30 или более и 7,25 или менее.
5. Оптическое волокно по любому из пп.1-4, имеющее длину волны отсечки кабеля 1260 нм или менее и длину волны с нулевой дисперсией 1300 нм или более и 1324 нм или менее
core
6. Оптическое волокно по любому из пп.1-5, в котором сердцевина имеет диаметр 7,3 мкм или более и 9,0 мкм или менее, и значение Δ, полученное путем вычитания максимальной разницы относительного показателя преломления наружной оболочки из средней разницы относительного показателя преломления сердцевины, составляет 0,32% или более, 0,40% или менее.
7. Оптическое волокно по любому из пп.1-6, включающее в себя положение, отделенное радиусом каустики, с радиусом изгиба 15 мм при длине волны 1625 нм от центра сердцевины, или во внутренней оболочке, или в переходной части между внутренней оболочкой и наружной оболочкой.
8. Оптическое волокно по любому из пп.1-6, включающее в себя положение, отделенное радиусом каустики с радиусом изгиба 15 мм при длине волны 1625 нм от центра сердцевины в наружной оболочке за исключением переходной части между внутренней оболочкой и наружной оболочкой, при этом профиль показателя преломления, определенный взаимосвязью между расстоянием и показателем преломления, имеет отрицательный наклон в положении, определенном радиусом каустики, причем расстояние определяется как расстояние, определенное вдоль направления от центра сердцевины к внешней периферийной поверхности наружной оболочки.
9. Оптическое волокно по любому из пп.1-6, включающее в себя положение, отделенное радиусом каустики с радиусом изгиба 15 мм при длине волны 1625 нм от центра сердцевины в наружной оболочке за исключением переходной части между внутренней оболочкой и наружной оболочкой, при этом профиль остаточного напряжения, определенный взаимосвязью между расстоянием и остаточным напряжением, имеет положительный наклон в положении, определенном радиусом каустики, причем расстояние определяется как расстояние вдоль направления от центра сердцевины к внешней периферийной поверхности наружной оболочки.
10. Оптическое волокно по любому из пп.1-9, в котором в наиболее удаленной от центра части наружной оболочки остаточное напряжение уменьшается от середины к внешней периферической поверхности наружной оболочки, причем середина располагается между границей внутренней оболочки и наружной оболочки и наружной оболочкой и внешней периферической поверхностью наружной оболочки, причем наиболее удаленная от центра часть располагается на внешней стороне относительно середины.
11. Оптическое волокно по любому из пп.1-10, дополнительно содержащее первичный полимерный слой, окружающий наружную оболочку.
12. Оптическое волокно по п.11, в котором первичный полимерный слой имеет показатель преломления 1,44 или более и 1,51 или менее при длине волны 546 нм.
13. Оптическое волокно по п.11 или 12, дополнительно содержащее вторичный полимерный слой, окружающий первичный полимерный слой.
14. Оптическое волокно по п.13, в котором абсолютное значение разницы показателя преломления между первичным полимерным слоем и вторичным полимерным слоем при длине волны 546 нм составляет 0,07 или менее.
15. Оптическое волокно по п.13 или 14, в котором первичный полимерный слой имеет модуль Юнга 1 МПа или менее, и вторичный полимерный слой имеет модуль Юнга 800 МПа или более.